СЫРЬЕВАЯ СМЕСЬ ДЛЯ ИЗГОТОВЛЕНИЯ СИЛИКАТНОГО КИРПИЧА
CRUDE MIXTURE FOR MAKING SILICATE BRICKS

Изобретение относится к производству строительных материалов.
Известна сырьевая смесь для изготовления силикатного кирпича, содержащая, мас.%: кварцсодержащий компонент (кварцевый песок) 90-95; молотую негашеную известь 5-10 [1].
Задача изобретения состоит в повышении прочности силикатного кирпича.
Технический результат достигается тем, что сырьевая смесь для изготовления силикатного кирпича, включающая кварцсодержащий компонент и молотую негашеную известь, содержит в качестве кварцсодержащего компонента маршалит при следующем соотношении компонентов, мас.%: маршалит 85-95; молотая негашеная известь 5-15.
В таблице приведены составы сырьевой смеси для изготовления силикатного кирпича.
Таблица 1
Компоненты
Содержание, мас.%:
состав №1
состав №2
состав №3
Маршалит
85
90
95
Молотая негашеная известь
15
10
5
2
Для приготовления сырьевой смеси используют маршалит - мучнистую массу тонкодисперсного кварца с удельной поверхностью 1130-1500 см/г.
Ниже приведен пример получения силикатного кирпича.
Маршалит смешивают с молотой (до остатка не более 10% на сите №008) негашеной известью, затем добавляют воду, вновь перемешивают и выдерживают (7-10 ч) до полного гашения извести. Из полученной смеси с влажностью 6,5-7,5% под давлением 15-17 МПа формуют кирпич, который подвергают автоклавной обработке в атмосфере насыщенного пара при давлении 0,9-1 МПа и температуре 170-175°С в течение 9-10 ч.
Прочность кирпича на сжатие составит 18-20 МПа.
Источники информации
1. Полов К.Н. Материаловедение для каменщиков, монтажников конструкций. - М.: Высшая школа, 1991. - С.189-192.